КОМПОЗИЦИИ ПОЛИЭТИЛЕНА ВЫСОКОЙ ПЛОТНОСТИ, СПОСОБ ИХ ПОЛУЧЕНИЯ, ИЗГОТОВЛЕННЫЕ ИЗ НИХ ИЗДЕЛИЯ И СПОСОБ ИЗГОТОВЛЕНИЯ ТАКИХ ИЗДЕЛИЙ

1. Композиция полиэтилена высокой плотности, включающая:
3
21.6
первый компонент, являющийся высокомолекулярным сополимером этилена и альфа-олефина, имеющим плотность в интервале от 0,915 до 0,940 г/см и индекс расплава (I) в интервале от 0,5 до 10 г/10 мин; и
3
2
второй компонент, являющийся низкомолекулярным полимером этилена, имеющим плотность в интервале от 0,965 до 0,980 г/см и индекс расплава (I) в интервале от 50 до 1500 г/10 мин;
2
3
где указанная композиция полиэтилена высокой плотности имеет индекс расплава (I), по меньшей мере, 1 г/10 мин, плотность в интервале от 0,950 до 0,960 г/см и g', равное или большее чем 1.
3
2. Композиция полиэтилена высокой плотности по п.1, в которой указанный первый компонент имеет плотность в интервале от 0,920 до 0,940 г/см.
3
3. Композиция полиэтилена высокой плотности по п.1, в которой указанный первый компонент имеет плотность в интервале от 0,921 до 0,936 г/см.
21.6
4. Композиция полиэтилена высокой плотности по п.1, в которой указанный первый компонент имеет индекс расплава (I) в интервале от 1 до 7 г/10 мин.
21.6
5. Композиция полиэтилена высокой плотности по п.1, в которой указанный первый компонент имеет индекс расплава (I) в интервале от 1,3 до 5 г/10 мин.
3
6. Композиция полиэтилена высокой плотности по п.1, в которой указанный второй компонент имеет плотность в интервале от 0,970 до 0,975 г/см.
2
7. Композиция полиэтилена высокой плотности по п.1, в которой указанный второй компонент имеет индекс расплава (I) в интервале от 100 до 1500 г/10 мин.
2
8. Композиция полиэтилена высокой плотности по п.1, в которой указанный второй компонент имеет индекс расплава (I) в интервале от 200 до 1500 г/10 мин.
2
9. Композиция полиэтилена высокой плотности по п.1, имеющая индекс расплава (I) в интервале от 1 до 2 г/10 мин.
2
10. Композиция полиэтилена высокой плотности по п.1, имеющая индекс расплава (I), по меньшей мере, 2 г/10 мин.
11. Композиция полиэтилена высокой плотности по п.1, в которой указанный первый компонент имеет молекулярную массу в интервале от 150000 до 375000.
12. Композиция полиэтилена высокой плотности по п.1, в которой указанный второй компонент имеет молекулярную массу в интервале от 12000 до 40000.
3
3
21.6
2
13. Композиция полиэтилена высокой плотности по п.1, в которой указанный первый компонент имеет плотность в интервале от 0,921 до 0,936 г/см и индекс расплава (I) в интервале от 1,3 до 5 г/10 мин; и в которой указанный второй компонент имеет плотность в интервале от 0,970 до 0,975 г/см и индекс расплава (I) в интервале от 200 до 1500 г/10 мин.
14. Композиция полиэтилена высокой плотности по п.1, в которой указанный первый компонент практически не содержит какой-либо длинноцепной разветвленности, и указанный второй компонент практически не содержит какой-либо длинноцепной разветвленности.
15. Композиция полиэтилена высокой плотности по п.14, практически не содержащая какой-либо длинноцепной разветвленности.
16. Композиция полиэтилена высокой плотности по п.1, имеющая единственный температурный пик в методе ATREF, где указанный температурный пик в методе ATREF имеет максимум температурного пика между 90 и 105°C;
где указанная композиция полиэтилена высокой плотности имеет вычисленную фракцию высокой плотности в интервале от 20 до 50%, причем указанную вычисленную фракцию высокой плотности определяют как [(2) (массовое отношение полиэтилена высокой плотности, который элюируется в методе ATREF-DV при температурах больше чем или равных указанному максимуму температурного пика)],
где указанная композиция полиэтилена высокой плотности имеет относительный минимум для логарифма относительной средневязкостной молекулярной массы приблизительно при 90°C в ATRF-DV;
где указанная композиция полиэтилена высокой плотности имеет наклон линии регрессии логарифма относительной средневязкостной молекулярной массы от температурной зависимости вязкости в методе ATREF-DV приблизительно меньше чем 0, при указанной температуре элюирования, измеренной между 70 и 90°C.
3
3
17. Композиция полиэтилена высокой плотности по п.1, в которой указанная композиция полиэтилена высокой плотности имеет содержание сомономера в массовых процентах, равное или большее чем [(-228,41 * плотность указанной композиция полиэтилена высокой плотности)+219,36)]*[1(массовый процент)/(г/см)], где плотность измеряют в г/см.
3
18. Композиция полиэтилена высокой плотности по п.1, в которой указанная композиция полиэтилена высокой плотности имеет ATREF фракцию высокой плотности в процентах, равную или меньшую чем [(2750*плотность композиции полиэтилена высокой плотности) - 2552,2]*[1(процент)/(г/см)], где плотность измеряют в г/см.
19. Способ получения композиции полиэтилена высокой плотности, включающий стадии:
введения этилена и альфа-олефинового сомономера в первый реактор;
3
21
полимеризации указанного этилена в присутствии указанного альфа-олефинового сомономера в указанном первом реакторе с получением первого компонента, где указанный первый компонент является высокомолекулярным сополимером этилена и альфа-олефина, имеющим плотность в интервале от 0,915 до 0,940 г/см и индекс расплава (I) в интервале от 0,5 до 10 г/10 мин;
введения указанного первого компонента и дополнительного количества этилена во второй реактор;
3
2
полимеризации указанного дополнительного количества этилена в указанном втором реакторе с получением второго компонента, где указанный второй компонент является низкомолекулярным полимером этилена, имеющим плотность в интервале от 0,965 до 0,980 г/см и индекс расплава (I) в интервале от 50 до 1500 г/10 мин; и
2
3
получения в результате указанной композиция полиэтилена высокой плотности, где композиция полиэтилена высокой плотности имеет индекс расплава (I), по меньшей мере, 1 г/10 мин, плотность в интервале от 0,950 до 0,960 г/см и g', равное или большее чем 1.
3
20. Способ получения композиции полиэтилена высокой плотности по п.19, в котором указанный первый компонент имеет плотность в интервале от 0,920 до 0,940 г/см.
3
21. Способ получения композиции полиэтилена высокой плотности по п.19, в котором указанный первый компонент имеет плотность в интервале от 0,921 до 0,936 г/см.
21.6
22. Способ получения композиции полиэтилена высокой плотности по п.19, в котором указанный первый компонент имеет индекс расплава (I) в интервале от 1 до 7 г/10 мин.
21.6
23. Способ получения композиции полиэтилена высокой плотности по п.19, в котором указанный первый компонент имеет индекс расплава (I) в интервале от 1,3 до 5 г/10 мин.
3
24. Способ получения композиции полиэтилена высокой плотности по п.19, в котором указанный второй компонент имеет плотность в интервале от 0,970 до 0,975 г/см.
2
25. Способ получения композиции полиэтилена высокой плотности по п.19, в котором указанный второй компонент имеет индекс расплава (I) в интервале от 100 до 1500 г/10 мин.
2
26. Способ получения композиции полиэтилена высокой плотности по п.19, в котором указанный второй компонент имеет индекс расплава (I) в интервале от 200 до 1500 г/10 мин.
2
27. Способ получения композиции полиэтилена высокой плотности по п.19, имеющей индекс расплава (I) в интервале от 1 до 2 г/10 мин.
2
28. Способ получения композиции полиэтилена высокой плотности по п.19, имеющей индекс расплава (I), по меньшей мере, 2 г/10 мин.
29. Способ получения композиции полиэтилена высокой плотности по п.19, в котором указанный первый компонент имеет молекулярную массу в интервале от 150000 до 375000.
30. Способ получения композиции полиэтилена высокой плотности по п.19, в котором указанный второй компонент имеет молекулярную массу в интервале от 12000 до 40000.
3
3
21.6
2
31. Способ получения композиции полиэтилена высокой плотности по п.19, в котором указанный первый компонент имеет плотность в интервале от 0,921 до 0,936 г/см и индекс расплава (I) в интервале от 1,3 до 5 г/10 мин; в котором указанный второй компонент имеет плотность в интервале от 0,970 до 0,975 г/см и индекс расплава (I) в интервале от 200 до 1500 г/10 мин.
32. Способ получения композиции полиэтилена высокой плотности по п.19, в котором указанный первый компонент практически не содержит какой-либо длинноцепной разветвленности, и указанный второй компонент практически не содержит какой-либо длинноцепной разветвленности.
33. Способ получения композиции полиэтилена высокой плотности по п.32, практически не содержащей какой-либо длинноцепной разветвленности.
34. Способ получения композиции полиэтилена высокой плотности по п.19, имеющей единственный температурный пик в методе ATREF, где указанный температурный пик в методе ATREF имеет максимум температурного пика между 90°C и 105°C;
в котором композиция полиэтилена высокой плотности имеет вычисленную фракцию высокой плотности в интервале от 20 до 50%, причем указанную вычисленную фракцию высокой плотности определяют как [(2) ((массовое отношение полиэтилена высокой плотности, который элюируется в методе ATREF-DV при температурах больше чем или равных указанному максимуму температурного пика)],
в котором указанная композиция полиэтилена высокой плотности имеет относительный минимум для логарифма относительной средневязкостной молекулярной массы приблизительно при 90°C в методе ATRF-DV;
в котором указанная композиция полиэтилена высокой плотности имеет наклон линии регрессии логарифма относительной средневязкостной молекулярной массы от температурной зависимости вязкости в методе ATREF-DV приблизительно меньше чем 0, при указанной температуре элюирования, измеренной между 70 и 90°C.
3
3
35. Способ получения композиции полиэтилена высокой плотности по п.19, имеющей содержание сомономера в массовых процентах, равное или большее чем [(-228,41*плотность указанной композиция полиэтилена высокой плотности)+219,36)]*[1(массовый процент)/(г/см)], где плотность измеряют в г/см.
3
36. Способ получения композиции полиэтилена высокой плотности по п.19, имеющей ATREF фракцию высокой плотности в процентах, равную или меньшую чем [(2750*плотность композиции полиэтилена высокой плотности)-2552,2]*[1(процент)/(г/см)], где плотность измеряют в г/см.
37. Изделие, включающее:
композицию полиэтилена высокой плотности, содержащую:
3
21.6
первый компонент, являющийся высокомолекулярным сополимером этилена и альфа-олефина, имеющим плотность в интервале от 0,915 до 0,940 г/см и индекс расплава (I) в интервале от 0,5 до 10 г/10 мин; и
3
2
второй компонент, являющийся низкомолекулярным полимером этилена, имеющим плотность в интервале от 0,965 до 0,980 г/см и индекс расплава (I) в интервале от 50 до 1500 г/10 мин;
2
3
где указанная композиция полиэтилена высокой плотности имеет индекс расплава (I), по меньшей мере, 1 г/10 мин, плотность в интервале от 0,950 до 0,960 г/см и g', равное или большее чем 1.
38. Изделие по п.37, в котором указанная композиция высокой плотности имеет сопротивление к растрескиванию под воздействием окружающей среды, по меньшей мере, 150 ч, измеренное в соответствии со стандартом ASTM D-1693, условие B, 10% Igepal, или, по меньшей мере, 300 ч, измеренное в соответствии со стандартом ASTM D-1693, условие B, 100% Igepal.
39. Изделие по п.37, являющееся оболочкой кабеля, трубопроводом или бутылкой, полученной литьем под давлением с раздувом.
40. Крышка для закрывания бутылки, включающая:
композицию полиэтилена высокой плотности, содержащую:
3
21.6
первый компонент, являющийся высокомолекулярным сополимером этилена и альфа-олефина, имеющим плотность в интервале от 0,915 до 0,940 г/см и индекс расплава (I) в интервале от 0,5 до 10 г/10 мин; и
3
2
второй компонент, являющийся низкомолекулярным полимером этилена, имеющим плотность в интервале от 0,965 до 0,980 г/см и индекс расплава (I) в интервале от 50 до 1500 г/10 мин;
2
3
где указанная композиция полиэтилена высокой плотности имеет индекс расплава (I), по меньшей мере, 1 г/10 мин, плотность в интервале от 0,950 до 0,960 г/см и g', равное или большее чем 1.
41. Крышка для закрывания бутылки по п.40, в которой указанная композиция полиэтилена высокой плотности имеет сопротивление к растрескиванию под воздействием окружающей среды, по меньшей мере, 150 ч, измеренное в соответствии со стандартом ASTM D-1693, условие B, 10 процентов Igepal, или, по меньшей мере, 300 ч, измеренное в соответствии со стандартом ASTM D-1693, условие B, 100% Igepal.
42. Способ улучшения крышек для закрывания бутылок, включающий стадии:
приготовление композиции полиэтилена высокой плотности, включающей:
3
21.6
первый компонент, являющийся высокомолекулярным сополимером этилена и альфа-олефина, имеющим плотность в интервале от 0,915 до 0,940 г/см и индекс расплава (I) в интервале от 0,5 до 10 г/10 мин; и
3
2
второй компонент, являющийся низкомолекулярным полимером этилена, имеющим плотность в интервале от 0,965 до 0,980 г/см и индекс расплава (I) в интервале от 50 до 1500 г/10 мин;
2
3
где указанная композиция полиэтилена высокой плотности имеет индекс расплава (I), по меньшей мере, 1 г/10 мин, плотность в интервале от 0,950 до 0,960 г/см и g', равное или большее чем 1;
формование прессованием, формование с раздувом или литьевое прессование указанной композиции полиэтилена высокой плотности с получением улучшенных крышек для закрывания бутылок.
43. Способ получения изделия, включающий стадии:
приготовление композиции полиэтилена высокой плотности, включающей:
3
21.6
первый компонент, являющийся высокомолекулярным сополимером этилена и альфа-олефина, имеющим плотность в интервале от 0,915 до 0,940 г/см и индекс расплава (I) в интервале от 0,5 до 10 г/10 мин; и
3
2
второй компонент, являющийся низкомолекулярным полимером этилена, имеющим плотность в интервале от 0,965 до 0,980 г/см и индекс расплава (I) в интервале от 50 до 1500 г/10 мин;
2
3
где указанная композиция полиэтилена высокой плотности имеет индекс расплава (I), по меньшей мере, 1 г/10 мин, плотность в интервале от 0,950 до 0,960 г/см и g', равное или большее чем 1;
формования прессованием, формования с раздувом или литьевого прессования указанной композиции полиэтилена высокой плотности с получением указанного изделия.